"a少なくとも1種のC3-C6カルボン酸モノマーの重合残基およびラクトン末端基を含むポリマー;並びに、bニトリロ三酢酸、エチレンジアミン四酢酸、ジエチレントリアミン五酢酸、グリシン-N,N-二酢酸、メチルグリシン-N,N-二酢酸、2-ヒドロキシエチルイミノ二酢酸、グルタミン酸-N,N-二酢酸、3-ヒドロキシ-2,2-イミノジスクシナート、S,S-エチレンジアミンジスクシナートアスパラギン酸-二酢酸、N,N’-エチレンジアミンジコハク酸、イミノジコハク酸、アスパラギン酸、アスパラギン酸-N,N-ジアセタート、ベータ-アラニン二酢酸、ポリアスパラギン酸、これらの塩およびこれらの組み合わせからなる群から選択される生分解性ビルダー:を含む、自動食器洗い洗剤組成物。ポリマーが少なくとも1種のC3-C6カルボン酸モノマーの重合残基を少なくとも50重量含む、請求項1に記載の組成物。ラクトン末端基がγ-ラクトンである、請求項2に記載の組成物。ポリマーが2,000~40,000のMwを有する、請求項3に記載の組成物。1~8重量のポリマーを含む請求項4に記載の組成物。ポリマーが式:式中、Aは少なくとも1種のC3-C6カルボン酸モノマーの重合残基を含むポリマー鎖であり;R1およびR2はメチルであるを有する、請求項5に記載の組成物。組成物が5~20重量の生分解性ビルダーを含む、請求項6に記載の組成物。ポリマーが、メタアクリル酸およびマレイン酸からなる群から選択される少なくとも1種のモノマーの重合残基を少なくとも70重量含む、請求項7に記載の組成物。ポリマーが4,000~30,000のMwを有する、請求項8に記載の組成物。メチルグリシン-N,N-二酢酸、グリシン-N,N-二酢酸、グルタミン酸-N,N-二酢酸、これらの塩またはこれらの組み合わせを含む請求項9に記載の組成物。本発明により取り組まれる課題は混合無機沈着物の形成を低減することができる組成物を見いだすことである。本発明は、a少なくとも1種のC3-C6カルボン酸モノマーの重合残基およびラクトン末端基を含むポリマー;並びに、bニトリロ三酢酸、エチレンジアミン四酢酸、ジエチレントリアミン五酢酸、グリシン-N,N-二酢酸、メチルグリシン-N,N-二酢酸、2-ヒドロキシエチルイミノ二酢酸、グルタミン酸-N,N-二酢酸、3-ヒドロキシ-2,2-イミノジスクシナート、S,S-エチレンジアミンジスクシナートアスパラギン酸-二酢酸、N,N’-エチレンジアミンジコハク酸、イミノジコハク酸、アスパラギン酸、アスパラギン酸-N,N-ジアセタート、ベータ-アラニン二酢酸、ポリアスパラギン酸、これらの塩およびこれらの組み合わせからなる群から選択される生分解性ビルダー:を含む、自動食器洗い洗剤組成物に関する。他に示されない限りは、全てのパーセンテージは重量パーセンテージ重量であり、他に示されない限りは全ての温度は°C単位である。重量平均分子量、すなわち、Mwは、当該技術分野において知られているように、ポリアクリル酸標準を使用するゲル浸透クロマトグラフィGPCによって測定される。GPCの技術はW.W.Yau,J.J.Kirkland,D.D.Bly;ウイリーインターサイエンスWiley-Interscience1979のモダンサイズ排除クロマトグラフィModernSizeExclusionChromatography、および物質の特徴付けおよび化学分析の指針AGuidetoMaterialsCharacterizationandChemicalAnalysisJ.P.Sibilia;VCH,1988、81~84ページに詳細に論じられている。本明細書において報告される分子量はダルトンの単位である。本明細書において使用される場合、用語メタアクリルはアクリルまたはメタクリルをいう。好ましくは、生分解性ビルダーはナトリウム塩、カリウム塩またはリチウム塩;好ましくはナトリウム塩またはカリウム塩;好ましくはナトリウム塩として存在する。好ましい生分解性ビルダーには、グリシン-N,N-二酢酸、メチルグリシン-N,N-二酢酸、2-ヒドロキシエチルイミノ二酢酸、ポリアスパラギン酸、イミノジコハク酸、3-ヒドロキシ-2,2-イミノジスクシナート、グルタミン酸-N,N-二酢酸およびこれらの塩が挙げられる。好ましくは、本組成物は、リン非含有であり、すなわち、本組成物は0.5重量未満、好ましくは0.2重量未満、好ましくは0.1重量未満のリン元素リンとしてしか含まず、好ましくは検出可能なリンを含まない。好ましくは、本組成物は低リン酸塩であり、すなわち本組成物は0.5~3重量、好ましくは0.5~1.5重量のリン元素リンとしてを含む。好ましくは、本組成物は2重量未満、好ましくは1重量未満、好ましくは0.5重量未満、好ましくは0.2重量未満、好ましくは0.1重量未満の低分子量1,000未満のホスホナート化合物例えば、1-ヒドロキシエチリデン-1,1-ジホスホン酸HEDP、および塩を含む。C3-C6カルボン酸モノマーは、1または2個のカルボン酸基を有するモノエチレン性不飽和化合物、例えば、メタアクリル酸、マレイン酸、フマル酸、イタコン酸、無水マレイン酸、クロトン酸などである。好ましくは、ポリマーは少なくとも1種のC3-C6カルボン酸モノマーの重合残基を少なくとも50重量、好ましくは少なくとも60重量、好ましくは少なくとも70重量、好ましくは少なくとも80重量、好ましくは少なくとも85重量、好ましくは少なくとも90重量、好ましくは少なくとも95重量、好ましくは少なくとも98重量、好ましくは少なくとも99重量含む。好ましくは、C3-C6カルボン酸モノマーはメタアクリル酸およびマレイン酸から選択され、好ましくはメタアクリル酸から選択され、好ましくはアクリル酸である。好ましくは、ラクトン末端基は、重合されたカルボン酸モノマー残基のカルボン酸置換基と、連鎖移動剤に由来する末端ヒドロキシ基との間の内部エステル化反応によって生じるものであり、ほとんどの場合以下に示されるようなγ-ラクトンである:式中、Aはメタアクリル酸の重合残基を含むポリマー鎖であり;R1およびR2は独立して水素、メチル、エチル、プロピルもしくはブチルであることができ;ただし、R1およびR2は合計で少なくとも2つの炭素原子を含む。例えば、アクリル酸の重合において連鎖移動剤としてイソプロパノールが使用される場合には、イソプロパノールはポリアクリル酸鎖上の末端ヒドロキシ基をもたらし、このヒドロキシ基はカルボン酸と反応してγ-ラクトン末端基を生じさせることができ、これは以下に示される。好ましくは、連鎖移動剤として第二級アルコールが使用され、結果的に、ポリアクリル酸について以下に示される一般的なγ-ラクトン末端基を生じさせる。連鎖移動剤としてイソプロパノールよりも大きなアルコールの使用は、潜在的に、ヒドロキシ非含有炭素原子でのラジカル形成によって生じる別の構造、おそらくはδ-ラクトンなどを導きうる。ポリマー中に存在しうる別の重合モノマー残基には、例えば、非イオン性メタアクリラートエステル、カチオン性モノマー、モノ不飽和ジカルボキシラート、飽和メタアクリルアミド、ビニルエステル、ビニルアミド例えば、N-ビニルピロリドンなど、スルホン化アクリルモノマー、スチレンおよびα-メチルスチレンが挙げられる。組成物中の生分解性ビルダーの全重量は、組成物の全重量の2~40重量である。好ましくは、生分解性ビルダーの全重量は少なくとも5重量、好ましくは少なくとも7重量、好ましくは少なくとも8重量、好ましくは少なくとも9重量、好ましくは少なくとも10重量である。好ましくは、生分解性ビルダーの全重量は35重量以下、好ましくは30重量以下、好ましくは25重量以下、好ましくは20重量以下、好ましくは17重量以下、好ましくは15重量以下、好ましくは14重量以下、好ましくは13重量以下、好ましくは12重量以下である。好ましくは、組成物はアルカリ金属のクエン酸塩、炭酸塩、重炭酸塩および/またはアミノカルボン酸塩をさらに含む。好ましくは、アルカリ金属クエン酸塩の量は0.01~40重量、好ましくは35重量以下、好ましくは30重量以下、好ましくは25重量以下、好ましくは20重量以下である。好ましくは、ポリマーはアクリル酸のエステルもしくはメタクリル酸のエステルの重合残基を40重量以下、好ましくは30重量以下、好ましくは20重量以下、好ましくは10重量以下、好ましくは5重量以下、好ましくは2重量以下、好ましくは1重量以下、好ましくは0.5重量以下含む。好ましくは、ポリマーはメタアクリル酸、マレイン酸、フマル酸およびイタコン酸から選択されるモノマーの重合残基を少なくとも70重量、並びにアクリル酸のエステルもしくはメタクリル酸のエステルの重合残基を30重量以下含み;好ましくは、メタアクリル酸、マレイン酸、フマル酸およびイタコン酸から選択されるモノマーの重合残基を少なくとも80重量、並びにアクリル酸のエステルもしくはメタクリル酸のエステルの重合残基を20重量以下含む。好ましくは、ポリマーは2-アクリルアミド-2-メチルプロパンスルホン酸AMPS金属塩もしくはアンモニウム塩も包含するまたは他のスルホンアクリル系モノマー例えば、アリルオキシベンゼンスルホン酸、メタリルスルホン酸、およびメタアリルオキシベンゼンスルホン酸を30モル以下、好ましくは20モル以下、好ましくは10モル以下、好ましくは5モル以下、好ましくは2モル以下、好ましくは1モル以下、好ましくは0.5モル以下含む。好ましくは、ポリマーは1,000~90,000のMwを有する。好ましくは、Mwは少なくとも2,000、好ましくは少なくとも3,000、好ましくは少なくとも4,000、好ましくは少なくとも5,000、好ましくは少なくとも6,000である。好ましくは、Mwは70,000以下、好ましくは50,000以下、好ましくは40,000以下、好ましくは30,000以下、好ましくは20,000以下、好ましくは15,000以下、好ましくは10,000以下である。ポリマーは、自動食器洗い機における不溶性沈着物を抑制するのに有用な他のポリマー、例えば、アクリル酸、メタクリル酸、マレイン酸もしくは他の二酸モノマー、アクリル酸のエステルもしくはメタクリル酸のエステル、例えば、ポリエチレングリコールエステル、スチレンモノマー、AMPSおよび他のスルホン酸モノマー、並びに置換アクリルアミドもしくは置換メタクリルアミドの残基の組み合わせを含むポリマーなどと組み合わせて使用されうる。本発明のポリマーは、アクリル系モノマーの重合についての何らかの既知の技術、例えば、溶液重合および乳化重合によって製造されることができ、溶液重合が好ましい。好ましくは、開始剤はリンを含まない。好ましくはポリマーは1重量未満、好ましくは0.5重量未満、好ましくは0.1重量未満のリンを含み、好ましくはポリマーはリンを含まない。連鎖移動剤はアルコール、好ましくはイソプロパノールを含む。ポリマーは水溶性溶液ポリマーの形態、スラリー、乾燥粉体もしくは顆粒、または他の固体形態であることができる。自動食器洗い洗剤組成物の他の成分には、例えば、界面活性剤、酸素および/または塩素漂白剤、漂白活性化剤、酵素、抑泡剤、着色剤、香料、抗バクテリア剤およびフィラーが挙げられうる。典型的な界面活性剤量は使用される具体的な界面活性剤に応じて変化するが、典型的には0.1重量~10重量、好ましくは0.5重量~5重量である。錠剤または粉体におけるフィラーは不活性で水可溶性の物質であり、典型的には、ナトリウム塩もしくはカリウム塩、例えば、硫酸ナトリウムもしくは硫酸カリウムおよび/または塩化ナトリウムもしくは塩化カリウムであり、典型的には、0重量~75重量、好ましくは5重量~50重量、好ましくは10重量~40重量の範囲の量で存在する。ゲル配合物におけるフィラーは、上述したものおよび水を含むことができる。香料、染料、抑泡剤、酵素、腐蝕抑制剤および抗バクテリア剤は通常、合計で、組成物の5重量以下の量である。好ましくは、組成物は過炭酸塩を5~20重量、好ましくは8~15重量、好ましくは10~15重量含む。好ましくは、組成物は水中1重量で少なくとも9、好ましくは少なくとも10.5のpHを有し;好ましくは、pHは12.5以下、好ましくは11.5以下である。組成物は典型的な形態、例えば、錠剤、粉体、モノドースmonodose、多コンポーネントモノドース、小袋、ペースト、液体もしくはジェルで配合されうる。組成物は、典型的な自動食器洗い機についての典型的な操作条件下で使用されうる。洗浄プロセス中の典型的な水温は好ましくは20°C~85°C、好ましくは30°C~70°Cである。組成物の典型的な濃度は、食器洗い機における全液体のパーセンテージとして0.1~1重量、好ましくは0.2~0.7重量である。好適な製品形態および添加時点の選択に関して、組成物はプレ洗浄、主洗浄、最後から二番目のすすぎ、最終すすぎ、またはこれらのサイクルの何らかの組み合わせにおいて存在することができる。本発明のポリマーは食器洗い洗剤に多くの方法で配合されうる。例えば、ポリマーは無機ビルダー、生分解性ビルダー、フィラー、界面活性剤、漂白剤、酵素などと配合されることができた。あるいは、例えば、ポリマーは界面活性剤、クエン酸、溶媒および他の任意成分と配合されることができた。さらに、洗浄サイクル中で生分解性ビルダーとは異なる点で放出するように、ポリマーは設計された単位投与製品の中の1以上の区画に配置されることができた。好ましくは、組成物は0.5~12重量の前記ポリマーを含む。好ましくは、組成物は少なくとも1重量、好ましくは少なくとも1.5重量、好ましくは少なくとも2重量、好ましくは少なくとも2.5重量のポリマーを含む。好ましくは、組成物は10重量以下、好ましくは8重量以下、好ましくは6重量以下、好ましくは5重量以下、好ましくは4重量以下のポリマーを含む。本発明のポリマーはスルホン酸モノマーから製造されたポリマーとブレンドされることができる。ポリマー試験:全てのポリマーは以下に記載されるようにそれらを以下に記載されるプロトタイプ1Fと共に組み込み、ケンモアクワイエットガードKENMOREQUIETGUARD食器洗い機主洗浄サイクルに固体を添加において、400ppmの硬度2:1=Ca2:Mg2の水を用いて、130°F54.4°Cで、食べ物汚れなしに、5サイクル、グラスを洗浄することによりスケール低減について試験された。グラスはASTM方法3556-85の評定1=清浄、5=重度の膜を用いて3および5サイクル後に評価された。結果:3.2グラム活性のメチルグリシン二酢酸三ナトリウム塩が、28グラムの配合プロトタイプ1Fと共に各実験に添加された。TRILONトリロンMは、BASFCorp.から入手可能なメチルグリシン二酢酸の三ナトリウム塩Na3MGDAの水溶液である。ポリマーサンプル:比較ポリマーAMw=2220=90アクリル酸/10マレイン酸、ナトリウム塩、ホスホノ末端基。比較ポリマーBMw=7,201=スルホナート末端基を有する100アクリル酸ポリマー。ANTIPREXAチバコーポレーションCibaCorp.から入手可能Mw=6,877ジェミナルメチル基を有するγ-ラクトン末端基を有する100アクリル酸ポリマー。比較ポリマーCMw22,97470アクリル酸/302-アクリルアミド-2-メチル-1-プロパンスルホン酸、ナトリウム塩、スルホナート末端基を有する。比較ポリマーAは1.6湿潤g50固形分=0.8g活性/サイクルの量で添加された。比較ポリマーBは1.78湿潤g45.53固形分=0.8g活性/サイクルの量で添加された。ポリマーAは2.02湿潤g39.7固形分=0.8g活性/サイクルの量で添加された。比較ポリマーCは2.16湿潤g37固形分=0.8g活性/サイクルの量で添加された。"